(57)【要約】  手術、外傷、火傷等により皮膚欠損が生じた創傷部位を保護及び修復する新規な創傷被覆材を提供する。トロンビン成分、フィブリノゲン成分、生体吸収性支持体から成る創傷被覆材に関する。さらに、当該創傷被覆材は、選択的に保湿用被覆材を積層してもよい。また、本願発明の創傷被覆材は、(1) トロンビン固定化生体吸収性支持体とフィブリノゲン成分、(2) トロンビン固定化生体吸収性支持体とフィブリノゲン固定化生体吸収性支持体、(3)トロンビン成分、フィブリノゲン成分及び生体吸収性支持体より構成されるキットとすることができる。さらに各キット構成に選択的に保湿用被覆材を組み合わせてもよい。【特許請求の範囲】
【請求項１】
有効成分としてトロンビン成分及びフィブリノゲン成分、基材として生体吸収性支持体から構成されることを特徴とする創傷被覆材。
【請求項２】
（１）トロンビン固定化生体吸収性支持体とフィブリノゲン成分、（２）トロンビン固定化生体吸収性支持体とフィブリノゲン固定化生体吸収性支持体、または（３）トロンビン成分、フィブリノゲン成分および生体吸収性支持体、から選択されるいずれか一つの構成であり、トロンビン成分とフィブリノゲン成分が使用直前まで隔離されていることを特徴とする請求項１に記載の創傷被覆材。
【請求項３】
当該生体吸収性支持体が、ポリグリコール酸、ポリ乳酸、グリコール酸と乳酸の共重合体からなる群より選択される材料を含む請求項１または２に記載の創傷被覆材。
【請求項４】
当該生体吸収性支持体が不織布に加工されていることを特徴とする請求項１から３のいずれかに記載の創傷被覆材。
【請求項５】
当該生体吸収性支持体がポリグリコール酸を材料とする不織布である請求項１から４のいずれかに記載の創傷被覆材。
【請求項６】
添加剤として、血液凝固第XIII因子、プロテアーゼ抑制剤、塩化カルシウム、アルブミン、塩化ナトリウム、クエン酸ナトリウム、非イオン界面活性剤から選択される少なくとも一つを含む請求項１から５のいずれかに記載の創傷被覆材。
【請求項７】
選択的に保湿用被覆材を構成要件として含む請求項１から６のいずれかに記載の創傷被覆材。
【請求項８】
当該保湿用被覆材がシリコーンまたはポリウレタンからなる請求項７に記載の創傷被覆材。
【請求項９】
外傷、外科手術、熱傷などによる皮膚欠損部を修復可能な請求項１から８のいずれかに記載の創傷被覆材。
【請求項１０】
有効成分としてトロンビンが固定化された生体吸収性支持体、及び有効成分としてフィブリノゲン成分を含む容器、を含む創傷被覆材キット。
【請求項１１】
当該生体吸収性支持体が、ポリグリコール酸、ポリ乳酸、グリコール酸と乳酸の共重合体からなる群より選択される材料を含む請求項１０に記載の創傷被覆材キット。
【請求項１２】
当該生体吸収性支持体が不織布に加工されていることを特徴とする請求項１０または１１に記載の創傷被覆材キット。
【請求項１３】
当該生体吸収性支持体がポリグリコール酸を材料とする不織布である請求項１０から１２のいずれかに記載の創傷被覆材キット。
【請求項１４】
添加剤として、血液凝固第XIII因子、プロテアーゼ抑制剤、塩化カルシウム、アルブミン、塩化ナトリウム、クエン酸ナトリウム、非イオン界面活性剤から選択される少なくとも一つを含む請求項１０から１３のいずれかに記載の創傷被覆材キット。
【請求項１５】
当該塩化カルシウムがトロンビンの添加剤としてトロンビン固定化生体吸収性支持体に含有される請求項１０から１４のいずれかに記載の創傷被覆材キット。
【請求項１６】
当該血液凝固第XIII因子がフィブリノゲン成分を含む容器に含有される請求項１０から１４のいずれかに記載の創傷被覆材キット。
【請求項１７】
当該トロンビン固定化生体吸収性支持体が、生体吸収性支持体をトロンビンを含む溶液に浸漬する工程、及び該工程で得られた支持体を凍結乾燥する工程、を含む工程により作製されることを特徴とする請求項１０から１６のいずれかに記載の創傷被覆材キット。
【請求項１８】
選択的に保湿用被覆材を含む請求項１０から１７のいずれかに記載の創傷被覆材キット。
【請求項１９】
当該保湿用被覆材がシリコーンまたはポリウレタンからなる請求項１８に記載の創傷被覆材キット。
【請求項２０】
外傷、外科手術、熱傷などによる皮膚欠損部を修復可能な請求項１０から１９のいずれかに記載の創傷被覆材。
【請求項２１】
有効成分としてトロンビンが固定化された生体吸収性支持体、及び有効成分としてフィブリノゲン成分が固定化された生体吸収性支持体、を含む創傷被覆材キット。
【請求項２２】
当該生体吸収性支持体が、ポリグリコール酸、ポリ乳酸、グリコール酸と乳酸の共重合体からなる群より選択される材料を含む請求項２１に記載の創傷被覆材キット。
【請求項２３】
当該生体吸収性支持体が不織布に加工されていることを特徴とする請求項２１または２２に記載の創傷被覆材キット。
【請求項２４】
当該生体吸収性支持体がポリグリコール酸を材料とする不織布である請求項２１から２３のいずれかに記載の創傷被覆材キット。
【請求項２５】
添加剤として、血液凝固第XIII因子、プロテアーゼ抑制剤、塩化カルシウム、アルブミン、塩化ナトリウム、クエン酸ナトリウム、非イオン界面活性剤から選択される少なくとも一つを含む請求項２１から２４のいずれかに記載の創傷被覆材キット。
【請求項２６】
当該塩化カルシウムがトロンビンの添加剤としてトロンビン固定化生体吸収性支持体に含有される請求項２１から２５のいずれかに記載の創傷被覆材キット。
【請求項２７】
当該非イオン界面活性剤がフィブリノゲン固定化生体吸収性支持体に含有される請求項２１から２５のいずれかに記載の創傷被覆材キット。
【請求項２８】
当該トロンビン固定化生体吸収性支持体又はフィブリノゲン固定化支持体が、生体吸収性支持体をトロンビン又はフィブリノゲンを含む溶液に浸漬する工程、及び該工程で得られた支持体を凍結乾燥する工程、を含む工程により作製されることを特徴とする請求項２１から２７のいずれかに記載の創傷被覆材キット。
【請求項２９】
選択的に保湿用被覆材を含む請求項２１から２８のいずれかに記載の創傷被覆材キット。
【請求項３０】
当該保湿用被覆材がシリコーンまたはポリウレタンからなる請求項２９に記載の創傷被覆材キット。
【請求項３１】
外傷、外科手術、熱傷などによる皮膚欠損部を修復可能な請求項２１から３０のいずれかに記載の創傷被覆材。
【請求項３２】
有効成分としてトロンビンを含有する容器、有効成分としてフィブリノゲン成分を含有する容器、及び生体吸収性支持体、を含む創傷被覆材キット。
【請求項３３】
当該生体吸収性支持体が、ポリグリコール酸、ポリ乳酸、グリコール酸と乳酸の共重合体からなる群より選択される材料を含む請求項３２に記載の創傷被覆材キット。
【請求項３４】
当該生体吸収性支持体が不織布に加工されていることを特徴とする請求項３２または３３に記載の創傷被覆材キット。
【請求項３５】
当該生体吸収性支持体がポリグリコール酸を材料とする不織布である請求項３２から３４のいずれかに記載の創傷被覆材キット。
【請求項３６】
添加剤として、血液凝固第XIII因子、プロテアーゼ抑制剤、塩化カルシウム、アルブミン、塩化ナトリウム、クエン酸ナトリウム、非イオン界面活性剤から選択される少なくとも一つを含む請求項３２から３５のいずれかに記載の創傷被覆材キット。
【請求項３７】
当該塩化カルシウムがトロンビンの添加剤としてトロンビンを含有する容器に含有される請求項３２から３６のいずれかに記載の創傷被覆材キット。
【請求項３８】
当該血液凝固第XIII因子がフィブリノゲンを含有する容器に含有される請求項３２から３６のいずれかに記載の創傷被覆材キット。
【請求項３９】
選択的に保湿用被覆材を含む請求項３２から３８のいずれかに記載の創傷被覆材キット。
【請求項４０】
当該保湿用被覆材がシリコーンまたはポリウレタンからなる請求項３９に記載の創傷被覆材キット。
【請求項４１】
外傷、外科手術、熱傷などによる皮膚欠損部を修復可能な請求項３２から４０のいずれかに記載の創傷被覆材。
【発明の詳細な説明】
【技術分野】
【０００１】
本発明は、トロンビン成分、フィブリノゲン成分、生体吸収性支持体から成り、手術、外傷、熱傷等により皮膚欠損が生じた部位に、製剤自体の接着性により当該皮膚欠損部に容易に密着して、創面を保護及び修復する創傷被覆材に関する。
【背景技術】
【０００２】
外科手術、外傷等によって皮膚欠損が生じた場合、創面を覆って保護するものが必要とされ、一時的にはガーゼや脱脂綿などが適用される。しかし、ガーゼや脱脂綿では、取り外す際に創面を破壊してしまい、再出血を起こすなどの問題があった。【０００３】
近年、種々の創傷被覆材が開発されてきている。例えば、ポリウレタンなどからなるフィルムやハイドロコロイドドレッシングと呼ばれる創傷被覆材があるが（例えば、特許文献１）、これらは創部の自己再生による治癒を積極的に支援するものではなく、原則、湿潤環境を保持することを主目的にしたものであるため、基本的には自己再生能に依存し、創部の治癒促進効果は期待できない。また、閉塞性が高いために、患部に滲出液を貯留させ治癒を遅延させることがしばしばある。【０００４】
また、広範囲かつ真皮の深部に達する皮膚の全層欠損層（重症熱傷治療の際の壊死組織除去による術創も含む）では、自然の再生治癒を期待することができないため、当該組織の移植が必要とされており、従来、自家皮膚移植や同種皮膚移植などが行われてきた。しかし、自家皮膚移植の場合には、移植皮膚採取部位に新たな皮膚組織の欠損が生じ、その欠損部位の再生も必要となる。また、形成外科的に高度な処置技術を必要とし、全身状態の良好な患者への適用が好ましい、緊急時に対応できないなどの制約もある。一方、同種皮膚移植の場合では、移植後1週間〜10日間で脱落するので、一時的な覆いに過ぎず、脱落後に患者自身の皮膚移植が必要となる。【０００５】
近年、欠損した皮膚の再生方法として表皮細胞のみを培養し、表皮層を再生させる方法（培養表皮）やコラーゲンスポンジ等を生体に移植して真皮様の組織を再生させる方法（人工真皮）などが行われている（例えば、非特許文献１及び２）。しかし、培養表皮は真皮成分が含まれないために、真皮まで達するような重度の皮膚損傷の場合には生着率が低く、また生着したとしても創閉鎖後に凹凸が残存する、創収縮を過度に促進して瘢痕拘縮を起こす、疼痛を引き起こす等の問題が生じることも少なくない。人工真皮の場合には動物由来コラーゲンなどの物質が表皮下へ移植されるため、この物質に対する免疫反応、易感染性などのためにやはり生着率が低いという問題がある。また、適用までに生理食塩液浸漬・洗浄を繰り返す等の煩雑な前処理が必要な人工真皮もある。【０００６】
生着率を高めるために、コラーゲンゲルやコラーゲンスポンジ等に培養した真皮成分を分散し、これらの表面に表皮細胞を重層させ皮膚に類似の構造物を移植する方法が開発されている（例えば、特許文献２）。しかしながら、培養細胞を用いた人工皮膚にはいずれも生きた細胞を使用しており、細胞の単離に煩雑な作業が必要、保存輸送が困難といった問題がある。更には、皮膚の培養作業に数週間の日数を要し、創面を被覆するだけの人工皮膚を得る頃には創面（特に熱傷）は感染を伴っていることが多く、人工皮膚の移植及び生着は困難となる。【０００７】
また、現在使われている創傷被覆材や人工皮膚には基本的に接着性がないため、創傷の部位や形状によっては適用に際して問題が生じる場合がある。絆創膏やフィルム材などの補助的固定材料を使う場合には、固定材料を貼るためのスペースが必要となり、眼瞼や口唇などでは使いにくい。また、縫合して適用する場合には、スポンジ状で厚みのある現在の剤型では、複雑な形状の創面への適用が困難である。皮膚外傷が一番多いのが手指、四肢及び顔面であり、これらの部位は立体的に複雑な形状をしているので、その形状に合わせて創面を保護できるかどうかは非常に大きな問題である。
【特許文献１】特開平９−２６２２４９号公報
【特許文献２】特開平６−２９２５６８号公報
【非特許文献１】小野一郎ら,日本外科学会雑誌,100（9）:522-529,1999
【非特許文献２】松田和也ら,熱傷,17（2）:29-35,1991
【発明の開示】
【発明が解決しようとする課題】
【０００８】
上記の問題を解決するためには、受傷後速やかな適用が可能であり、製剤自体が接着性を有し、優れた伸縮性及び柔軟性により皮膚欠損部に容易に密着して創面を保護し、瘢痕拘縮及び痛みを緩和しながら、早期にしかも良好に皮膚欠損組織を再建できる創傷被覆材を開発することが一つの方策である。
【課題を解決するための手段】
【０００９】
本発明者らは、上記の諸問題に鑑み、鋭意検討した結果、有効成分としてトロンビン成分及びフィブリノゲン成分を含有し、生体吸収性支持体を基材として使用した創傷被覆材が極めて優れた効果を有することを見出し、本発明を完成するに至った。【００１０】
詳細には、本発明は下記の構成をとるものである。
（１）有効成分としてトロンビン成分及びフィブリノゲン成分、基材として生体吸収性支持体から構成されることを特徴とする創傷被覆材。
（２）(i)トロンビン固定化生体吸収性支持体とフィブリノゲン成分、(ii)トロンビン固定化生体吸収性支持体とフィブリノゲン固定化生体吸収性支持体、または(iii)トロンビン成分、フィブリノゲン成分および生体吸収性支持体、から選択されるいずれか一つの構成であり、トロンビン成分とフィブリノゲン成分が使用直前まで隔離されていることを特徴とする上記（１）に記載の創傷被覆材。
（３）当該生体吸収性支持体が、ポリグリコール酸、ポリ乳酸、グリコール酸と乳酸の共重合体からなる群より選択される材料を含む上記（１）または（２）に記載の創傷被覆材。
（４）当該生体吸収性支持体が不織布に加工されていることを特徴とする上記（１）から（３）のいずれかに記載の創傷被覆材。
（５）当該生体吸収性支持体がポリグリコール酸を材料とする不織布である上記（１）から（４）のいずれかに記載の創傷被覆材。
（６）添加剤として、血液凝固第XIII因子、プロテアーゼ抑制剤、塩化カルシウム、アルブミン、塩化ナトリウム、クエン酸ナトリウム、非イオン界面活性剤から選択される少なくとも一つを含む上記（１）から（５）のいずれかに記載の創傷被覆材。
（７）選択的に保湿用被覆材を構成要件として含む上記（１）から（６）のいずれかに記載の創傷被覆材。
（８）当該保湿用被覆材がシリコーンまたはポリウレタンからなる上記（７）に記載の創傷被覆材。
（９）外傷、外科手術、熱傷などによる皮膚欠損部を修復可能な上記（１）から（８）のいずれかに記載の創傷被覆材。
（１０）有効成分としてトロンビンが固定化された生体吸収性支持体、及び有効成分としてフィブリノゲン成分を含む容器、を含む創傷被覆材キット。
（１１）当該生体吸収性支持体が、ポリグリコール酸、ポリ乳酸、グリコール酸と乳酸の共重合体からなる群より選択される材料を含む上記（１０）に記載の創傷被覆材キット。
（１２）当該生体吸収性支持体が不織布に加工されていることを特徴とする上記（１０）または（１１）に記載の創傷被覆材キット。
（１３）当該生体吸収性支持体がポリグリコール酸を材料とする不織布である上記（１０）から（１２）のいずれかに記載の創傷被覆材キット。
（１４）添加剤として、血液凝固第XIII因子、プロテアーゼ抑制剤、塩化カルシウム、アルブミン、塩化ナトリウム、クエン酸ナトリウム、非イオン界面活性剤から選択される少なくとも一つを含む上記（１０）から（１３）のいずれかに記載の創傷被覆材キット。
（１５）当該塩化カルシウムがトロンビンの添加剤としてトロンビン固定化生体吸収性支持体に含有される上記（１０）から（１４）のいずれかに記載の創傷被覆材キット。
（１６）当該血液凝固第XIII因子がフィブリノゲン成分を含む容器に含有される上記（１０）から（１４）のいずれかに記載の創傷被覆材キット。
（１７）当該トロンビン固定化生体吸収性支持体が、生体吸収性支持体をトロンビンを含む溶液に浸漬する工程、及び該工程で得られた支持体を凍結乾燥する工程、を含む工程により作製されることを特徴とする上記（１０）から（１６）のいずれかに記載の創傷被覆材キット。
（１８）選択的に保湿用被覆材を含む上記（１０）から（１７）のいずれかに記載の創傷被覆材キット。
（１９）当該保湿用被覆材がシリコーンまたはポリウレタンからなる上記（１８）に記載の創傷被覆材キット。
（２０）外傷、外科手術、熱傷などによる皮膚欠損部を修復可能な上記（１０）から（１９）のいずれかに記載の創傷被覆材。
（２１）有効成分としてトロンビンが固定化された生体吸収性支持体、及び有効成分としてフィブリノゲン成分が固定化された生体吸収性支持体、を含む創傷被覆材キット。
（２２）当該生体吸収性支持体が、ポリグリコール酸、ポリ乳酸、グリコール酸と乳酸の共重合体からなる群より選択される材料を含む上記（２１）に記載の創傷被覆材キット。
（２３）当該生体吸収性支持体が不織布に加工されていることを特徴とする上記（２１）または（２２）に記載の創傷被覆材キット。
（２４）当該生体吸収性支持体がポリグリコール酸を材料とする不織布である上記（２１）から（２３）のいずれかに記載の創傷被覆材キット。
（２５）添加剤として、血液凝固第XIII因子、プロテアーゼ抑制剤、塩化カルシウム、アルブミン、塩化ナトリウム、クエン酸ナトリウム、非イオン界面活性剤から選択される少なくとも一つを含む上記（２１）から（２４）のいずれかに記載の創傷被覆材キット。
（２６）当該塩化カルシウムがトロンビンの添加剤としてトロンビン固定化生体吸収性支持体に含有される上記（２１）から（２５）のいずれかに記載の創傷被覆材キット。
（２７）当該非イオン界面活性剤がフィブリノゲン固定化生体吸収性支持体に含有される上記（２１）から（２５）のいずれかに記載の創傷被覆材キット。
（２８）当該トロンビン固定化生体吸収性支持体又はフィブリノゲン固定化支持体が、生体吸収性支持体をトロンビン又はフィブリノゲンを含む溶液に浸漬する工程、及び該工程で得られた支持体を凍結乾燥する工程、を含む工程により作製されることを特徴とする上記（２１）から（２７）のいずれかに記載の創傷被覆材キット。
（２９）選択的に保湿用被覆材を含む上記（２１）から（２８）のいずれかに記載の創傷被覆材キット。
（３０）当該保湿用被覆材がシリコーンまたはポリウレタンからなる上記（２９）に記載の創傷被覆材キット。
（３１）外傷、外科手術、熱傷などによる皮膚欠損部を修復可能な上記（２１）から（３０）のいずれかに記載の創傷被覆材。
（３２）有効成分としてトロンビンを含有する容器、有効成分としてフィブリノゲン成分を含有する容器、及び生体吸収性支持体、を含む創傷被覆材キット。
（３３）当該生体吸収性支持体が、ポリグリコール酸、ポリ乳酸、グリコール酸と乳酸の共重合体からなる群より選択される材料を含む上記（３２）に記載の創傷被覆材キット。
（３４）当該生体吸収性支持体が不織布に加工されていることを特徴とする上記（３２）または（３３）に記載の創傷被覆材キット。
（３５）当該生体吸収性支持体がポリグリコール酸を材料とする不織布である上記（３２）から（３４）のいずれかに記載の創傷被覆材キット。
（３６）添加剤として、血液凝固第XIII因子、プロテアーゼ抑制剤、塩化カルシウム、アルブミン、塩化ナトリウム、クエン酸ナトリウム、非イオン界面活性剤から選択される少なくとも一つを含む上記（３２）から（３５）のいずれかに記載の創傷被覆材キット。
（３７）当該塩化カルシウムがトロンビンの添加剤としてトロンビンを含有する容器に含有される上記（３２）から（３６）のいずれかに記載の創傷被覆材キット。
（３８）当該血液凝固第XIII因子がフィブリノゲンを含有する容器に含有される上記（３２）から（３６）のいずれかに記載の創傷被覆材キット。
（３９）選択的に保湿用被覆材を含む上記（３２）から（３８）のいずれかに記載の創傷被覆材キット。
（４０）当該保湿用被覆材がシリコーンまたはポリウレタンからなる上記（３９）に記載の創傷被覆材キット。
（４１）外傷、外科手術、熱傷などによる皮膚欠損部を修復可能な上記（３２）から（４０）のいずれかに記載の創傷被覆材。
【発明の効果】
【００１１】
本発明による創傷被覆材は、
・培養や前処理（生理食塩液による浸漬・洗浄の反復）の必要がないため、受傷後速やかに適用できる；
・フィブリン生成による製剤自体の接着性により貼付することが可能なため、縫合は必要としない；
・柔軟性及び伸縮性があり、複雑な形状の創面にも密着できる；
・接着閉鎖効果により、滲出液の貯留が抑えられ、痛みが軽減する；
・閉鎖効果により、出血が抑えられるため、出血を伴う新鮮外傷に有用である；
・トロンビン成分の細胞成長促進活性により、肉芽組織の形成と共に表皮を含む欠損組織の再建を促進する；
・創面に適用後は、適度な強度によって肉芽組織が形成される空間を確保して、創収縮を抑え、瘢痕拘縮を軽減する；
・保湿用被覆材を積層しない場合は、創面を保護しながら治癒に伴って自然に剥離し、創傷被覆材として機能する。選択的に保湿用被覆材を積層して湿潤環境にした場合は、保湿用被覆材以下の部分が細胞増殖の足場となって自己組織に置換され、人工皮膚としても機能する；
・安全性に優れている；
等の性質を有しており、理想的な創傷被覆材となることが明らかになった。
【図面の簡単な説明】
【００１２】
【図１】本発明の創傷被覆材適用後１０日目の病理組織写真。
【図２】本発明の創傷被覆材適用後に、保湿用被覆材のカバーリングによって湿潤環境において３週目の病理組織写真。
【発明を実施するための最良の形態】
【００１３】
本発明は、有効成分としてトロンビン成分及びフィブリノゲン成分を含有し、基材として生体吸収性支持体より構成される創傷被覆材に関する。さらに当該創傷被覆材は選択的に保湿用被覆材を含むものである。【００１４】
本発明に使用される生体吸収性支持体は、生体吸収性の合成繊維であれば、特に限定されるものではない。ここで、生体吸収性の合成繊維とは、異物として生体に対する炎症惹起性が低く、時間経過と共に生体内に吸収および／または分解されるものを言う。また、当該生体吸収性支持体は、いかなる形状の皮膚欠損部にも確実に被覆可能なように適度な柔軟性と伸縮性を有することが好ましい。また、当該生体吸収性支持体は不織布に加工されたものが好ましい一例である。当該不織布としては、例えば、特公平５−１８５７９に記載された方法に従い、生体吸収性素材にて編、織成された編、織地をニードルパンチして不織布化することにより製造されるものである。当該不織布を形成しうる合成繊維として、ポリグリコール酸、ポリ乳酸、またはグリコール酸及び乳酸の共重合体などが挙げられ、これらを不織布に加工したものが使用可能である。中でも、ポリグリコール酸を不織布に加工した生体吸収性合成不織布は、本目的に極めて好ましい素材である。【００１５】
当該生体吸収性支持体の形状としては特に限定されるものではないが、皮膚欠損部への適用しやすさの観点からシート状であることは好ましい形状の一つである。【００１６】
有効成分であるトロンビン成分及びフィブリノゲン成分に加えて、薬学的に許容しうる安定剤及び添加剤を添加してもよい。そのような添加剤及び安定剤の例として、例えば、血液凝固第XIII因子、プロテアーゼ抑制剤、塩化カルシウム、アルブミン、塩化ナトリウム、クエン酸ナトリウム、非イオン界面活性剤及びマンニトールなどがある。【００１７】
トロンビン、フィブリノゲン、または血液凝固第XIII因子としては、ヒト血液由来または遺伝子組換え技術により得られるものが好ましい。本発明の創傷被覆材は、最終的に、生体吸収性支持体に有効成分としてトロンビン及びフィブリノゲンが含まれるものであれば特にその剤型は問わない。ただし、術場での使いやすさを考慮すると、トロンビン及び／またはフィブリノゲンが予め固定化された生体吸収性支持体は柔軟性が保持されており、その扱い易さ、さらに組織閉鎖効果の観点から好ましい態様の一つとなる。【００１８】
また、トロンビンとフィブリノゲンを予め生体吸収性支持体に固定化する場合は、トロンビンとフィブリノゲンが反応して安定化フィブリンを形成することがないよう、各々の成分が互いに遮断された環境下で生体吸収性支持体に固定化されるか、または有機溶剤に各粉末を懸濁して噴きつける、などの処理が必要である。【００１９】
本発明の具体的なキット構成としては、
Ａ．トロンビン固定化生体吸収性支持体及びフィブリノゲン成分
Ｂ．トロンビン固定化生体吸収性支持体及びフィブリノゲン固定化生体吸収性支持体
Ｃ．生体吸収性支持体、トロンビン成分及びフィブリノゲン成分
を基本構成とし、さらにこれに上述した添加剤や安定剤を適宜含むものである。すなわち、本発明のキットは、トロンビンのみが生体吸収性支持体に固定化されている（Ａ）、トロンビンおよびフィブリノゲンのいずれもがそれぞれ生体吸収性支持体に固定化されている（Ｂ）、およびトロンビンおよびフィブリノゲンのいずれも生体吸収性支持体に固定化されていない（Ｃ）のいずれの態様をも包含する。【００２０】
Ａの構成の場合、創面にフィブリノゲン成分を塗布後、トロンビン固定化生体吸収性支持体（以下、トロンビン固定化支持体）を重層、またはトロンビン固定化支持体にフィブリノゲン成分をスプレー塗布あるいは浸漬塗布することにより使用される。当該トロンビン固定化支持体は、１）トロンビンを生理食塩水または緩衝液に溶かし、さらに選択的にそのトロンビン溶液に添加剤として、塩化カルシウムを適宜加える、２）当該トロンビン溶液に当該支持体を浸漬し、-80℃、2時間凍結後、乾燥する、ことにより製造される。トロンビン固定化支持体に使用されるトロンビンの固定化量としては、20-100U/cm2が好ましい。【００２１】
Ｂの構成の場合、フィブリノゲン固定化生体吸収性支持体（以下、フィブリノゲン固定化支持体）とトロンビン固定化支持体を重ねて、フィブリノゲン固定化支持体面を上にして蒸留水を滴下して、患部にフィブリノゲン固定化支持体面を適用する。フィブリノゲン固定化支持体は、１）フィブリノゲンを生理食塩水または緩衝液に溶かし、さらに選択的にそのフィブリノゲン溶液に添加剤として、非イオン界面活性剤を適宜加える、２）当該フィブリノゲン溶液に生体吸収性支持体を浸漬し、-80℃、2時間凍結後、乾燥する、ことにより製造される。フィブリノゲン固定化支持体に使用されるフィブリノゲンの固定化量としては、一般に、止血作用を発揮する濃度範囲0.5-5mg/cm2で使用され、好ましくは1-4mg/cm2である。【００２２】
Ｃの構成の場合、例えば市販のフィブリン糊接着剤（例えば、ボルヒール(製品名：化学及血清療法研究所製)）の調製方法に従い調製されたフィブリノゲン成分を創面に塗布後、トロンビン成分を含む溶液に浸漬した生体吸収性支持体を貼付する、または各溶液をスプレーなどを用いて同時に当該支持体に塗布する等して使用される。【００２３】
また、いずれの構成においても、フィブリノゲン成分を含む溶液中に、血液凝固第ＸIII因子やプロテアーゼ抑制剤を添加してもよい。【００２４】
本願発明の創傷被覆材を創面に適用すると、当該被覆材が創面に密着して保護し、皮膚の治癒に伴って創傷被覆材が自然に剥離する。また、患部が湿潤環境にある場合は、当該創傷被覆材が細胞増殖の足場となって自己組織に置換され人工皮膚として機能する。【００２５】
さらに、創傷が深部に及び、広範囲の場合や患部が湿潤環境にない場合には、上記の構成からなる創傷被覆材に保湿用被覆材を積層して使用することが望ましい。その結果、創面が湿潤環境に保たれ、保湿用被覆材以下の部分が細胞増殖の足場となって自己組織に置換される。当該保湿用被覆材には保湿性が良く、細胞毒性のないものならどのようなものでも使用できるが、シリコーン膜やポリウレタン膜等が好ましい一例である。【００２６】
上記のように本発明により得られる創傷被覆材は、接着性、適度な強度、柔軟性及び伸縮性を有することから、様々な形状の皮膚欠損部に対しても容易に密着被覆が可能であり、瘢痕拘縮や疼痛を軽減することが可能である。しかも、いずれの成分も生体に安全なものを用いているため医療現場で安心して利用できる。【００２７】
以下、本発明の実施例を示し本発明をさらに具体的に説明するが、本発明はこれに限定されるものではない。
【実施例】
【００２８】
《調製例１：トロンビン固定化支持体の調製》
市販の生体組織接着剤（製品名：ボルヒール：財団法人化学及血清療法研究所製）のキットに含まれるトロンビンを付属の溶解液により溶解し、1875単位/mLのトロンビン溶液を作製した。1875単位/mLトロンビン溶液を用いて、終濃度1%グリセロール、３％トレハロース、0.18Mヒスチジン、40mM塩化カルシウム及び0.1%ツイン80を含むトロンビン充填液（pH6.0）を調製した。このトロンビン溶液2.5mLを、ポリグリコール酸系生体吸収性合成不織布（製品名：ネオベール／グンゼ（株），5 x 10cm，厚さ0.15mm）上に均一にしみ込ませた。この検体を凍結後、24時間凍結乾燥させたものをトロンビン固定化支持体のサンプルとした（固定化されたトロンビンの量：93.8U／cm2）。【００２９】
《調製例２：フィブリノゲン固定化支持体の調製》
市販の生体組織接着剤（製品名：ボルヒール：財団法人化学及血清療法研究所製）のキットに含まれるフィブリノゲンに、非イオン界面活性剤としてTween80（0.1%）、アルブミン（1.0%）、NaCl（1.75%）、クエン酸3Na(1.2%)、グリシン（1.5%）、Ｄ−マンニトール（4.0%）を含有する8%フィブリノゲン溶液を調製した。それぞれのフィブリノゲン溶液2.5mLを、ポリグリコール酸系生体吸収性合成不織布（製品名：ネオベール／グンゼ（株），5 x 10cm，厚さ0.15mm）上に均一にしみ込ませた。この検体を凍結後、24時間凍結乾燥させたものをフィブリノゲン固定化支持体のサンプルとした（固定化されたフィブリノゲンの量：4mg／cm2）。【００３０】
《実施例１：モルモット皮膚欠損モデルにおける瘢痕拘縮抑制効果評価試験》
（１）実験方法
モルモット（雌性、Hartley、５週齢、日本エスエルシー株式会社）にケタミン（第一三共株式会社）、ジアゼパム（武田薬品工業株式会社）で導入麻酔を行い、イソフルラン（メルク製薬株式会社）のマスク吸入で麻酔を維持した。背部皮膚に1.5cm角の全層皮膚欠損創を数箇所作製し、以下の群構成の各処置を施した。第１群及び３群については、適用に要する時間を計測した。術後５日目、８日目、１０日目、２週目、３週目に創傷部の写真撮影を行い、創傷部面積を画像解析により求めた。また、術後５日目、１０日目、２週目、３週目、６週目に４匹ずつ安楽死させ、処置部を採材して病理組織検査を行った。【００３１】
（２）群構成
第１群：創傷被覆材（本願発明）；フィブリノゲン液（ボルヒール(登録商標)、財団法人化学及血清療法研究所）を擦り込んだ後に生体吸収性合成不織布（ネオベール(登録商標)、グンゼ株式会社）を貼り、その上からフィブリノゲン液とトロンビン液（ボルヒール(登録商標)、財団法人化学及血清療法研究所）をスプレー塗布した。
第２群：無処置（陰性コントロール）；何も処置を行わず開放創とした。
第３群：テルダーミス；真皮欠損用グラフトであるテルダーミス（登録商標、テルモ株式会社）を貼り、ナイロン糸で単結紮縫合により縫い付けた。【００３２】
（３）結果
(1) 適用時間
テルダーミスの適用時間は平均368.0±27.2秒（n=8）を要したのに対して、創傷被覆材の適用時間は平均44.2±6.1秒（n=9）であった。創傷被覆材は本材自身の接着性のため縫合を必要としないため、テルダーミスに比べ約1/9の時間で適用が可能だった。【００３３】
(2) 創傷面積
創傷面積の温存率は、創傷被覆材群で95.5±5.75%(n=6)、無処置群で73.6±16.21%(n=5)、テルダーミス群で73.1±18.02%(n=5)であった。このように創傷被覆材では、無処置及びテルダーミスに比べて、処置後８日目の創傷の収縮が抑制されていた。【００３４】
(3) 病理組織検査
＜群間の比較＞
創傷被覆材では、無処置及びテルダーミスに比べ、５日目の浮腫、痂皮下の血液及び滲出液の貯留が軽度だった。１０日目では、いずれの群も創傷による陥没部は肉芽組織で埋められていたが、創傷被覆材では無処置及びテルダーミスに比べて、元からあるコラ−ゲン層間の距離が最も保たれていた（図１）。【００３５】
上記の５日目の所見の差は、本創傷被覆材の有する接着閉鎖効果によって、血液及び滲出液の貯留が抑えられたために生じたと考えられる。貯留物は痛みや修復の遅れを来たすことから、これらの軽減効果が期待できる。【００３６】
１０日目の所見の差は、創傷被覆材適用後の適度な強度によって、肉芽組織が形成される空間を確保して、創収縮を抑えたために、元からあるコラーゲン層間の距離が保たれたと考えられる。瘢痕拘縮及び疼痛の軽減効果が期待できる。【００３７】
＜創傷被覆材の治癒経過＞
５日目：創傷被覆材の下に薄い滲出物層があり、その下に線維増生及び辺縁部からの上皮伸張（一部）が認められた。
１０日目：創傷被覆材は剥離していた。辺縁部から上皮が伸長しており、その下層には血管が新生し、肉芽組織が形成されていた。
２週目：上皮の伸長が顕著となり、完全に被覆している例もあった。
３週目：上皮が完全に被覆していた。肉芽組織にはコラーゲンが認められ、真皮及び皮下組織の修復も進んでいた。
６週目：真皮のコラーゲンの連続性はほぼ回復していた。付属器もほぼ修復していた。
このように、本創傷被覆材は治癒過程において過度の炎症等は認められず、上皮、真皮層ともに速やかに再建された。【００３８】
《実施例２：湿潤環境下での自己組織への置換過程の病理組織観察―モルモット皮膚欠損モデル》
（１）実験方法
モルモット（雄性、Hartley、5週齢、日本エスエルシー株式会社）にケタミン（第一三共株式会社）、ジアゼパム（武田薬品工業株式会社）で導入麻酔を行い、イソフルラン（メルク製薬株式会社）のマスク吸入で麻酔を実施した。背部皮膚に1.5ｃｍ角の全層皮膚欠損創を数箇所作製し、以下の各処置を施した。術後8日目、2週目、3週目に安楽死させ、処置部を採材して病理組織検査を行った。【００３９】
（２）群構成
第1群：創傷被覆材；フィブリノゲン液（ボルヒール（登録商標）、一般財団法人化学及血清療法研究所）を擦り込んだ後に生体吸収性合成不織布（ネオベール（登録商標）、グンゼ株式会社）を貼り、その上からフィブリノゲン液とトロンビン液（ボルヒール（登録商標）、一般財団法人化学及血清療法研究所）をスプレー塗布した。更にその上から保湿用被覆材で被覆した。【００４０】
（３）病理組織検査
８日目：創傷による陥没部は肉芽組織で埋められており、辺縁部からの上皮伸長が認められた
２週目：上皮伸長が顕著となり、完全に被覆している例もあった。
３週目：創傷被覆材の生体吸収性不織布及びフィブリンクロットを足場として、結合織増生、血管新生が認められ、創傷被覆材は自己組織に置換されつつあった（図２）。湿潤環境下では創傷の治癒に伴って創傷被覆材は自然剥離するのではなく、本材自体が自己組織に置き換わることが明らかになった。
【産業上の利用可能性】
【００４１】
本発明の創傷被覆材は、製剤自体の接着性により、皮膚欠損部に容易に密着して創面を保護しうる。しかも瘢痕拘縮及び疼痛を緩和しながら、その生体適合性及び積極的な組織修復性により、早期にしかも良好に皮膚欠損組織を再建できる。従って、外傷、外科手術、熱傷などによる皮膚欠損部に創傷被覆材または人工皮膚として適用される。
【図１】
2010143711.tif 000002
【図２】
2010143711.tif 000003
【手続補正書】
【提出日】平成23年4月8日(2011.4.8)
【手続補正１】
【補正対象書類名】特許請求の範囲
【補正対象項目名】全文
【補正方法】変更
【補正の内容】
【特許請求の範囲】
【請求項１】
有効成分としてトロンビン成分、フィブリノゲン成分及び基材として生体吸収性支持体からなる層と、保湿用被覆材からなる層を積層して構成されることを特徴とする人工皮膚。
【請求項２】
（１）トロンビン固定化生体吸収性支持体とフィブリノゲン成分、（２）トロンビン固定化生体吸収性支持体とフィブリノゲン固定化生体吸収性支持体、または（３）トロンビン成分、フィブリノゲン成分および生体吸収性支持体、から選択されるいずれか一つの構成に、保湿用被覆材を加えてなり、トロンビン成分とフィブリノゲン成分が使用直前まで隔離されていることを特徴とする請求項１に記載の人工皮膚。
【請求項３】
当該生体吸収性支持体が、ポリグリコール酸、ポリ乳酸、グリコール酸と乳酸の共重合体からなる群より選択される材料を含む請求項１または２に記載の人工皮膚。
【請求項４】
当該生体吸収性支持体が不織布に加工されていることを特徴とする請求項１から３のいずれかに記載の人工皮膚。
【請求項５】
当該生体吸収性支持体がポリグリコール酸を材料とする不織布である請求項１から４のいずれかに記載の人工皮膚。
【請求項６】
添加剤として、血液凝固第ＸＩＩＩ因子、プロテアーゼ抑制剤、塩化カルシウム、アルブミン、塩化ナトリウム、クエン酸ナトリウム、非イオン界面活性剤から選択される少なくとも一つを含む請求項１から５のいずれかに記載の人工皮膚。
【請求項７】
（削除）
【請求項８】
当該保湿用被覆材がシリコーンまたはポリウレタンからなる請求項１に記載の人工皮膚。
【請求項９】
外傷、外科手術、熱傷などによる皮膚欠損部を修復可能な請求項１から６または８のいずれかに記載の人工皮膚。
【請求項１０】
有効成分としてトロンビンが固定化された生体吸収性支持体、有効成分としてフィブリノゲン成分を含む容器、及び保湿用被覆材を含む人工皮膚用キット。
【請求項１１】
当該生体吸収性支持体が、ポリグリコール酸、ポリ乳酸、グリコール酸と乳酸の共重合体からなる群より選択される材料を含む請求項１０に記載の人工皮膚用キット。
【請求項１２】
当該生体吸収性支持体が不織布に加工されていることを特徴とする請求項１０または１１に記載の人工皮膚用キット。
【請求項１３】
当該生体吸収性支持体がポリグリコール酸を材料とする不織布である請求項１０から１２のいずれかに記載の人工皮膚用キット。
【請求項１４】
添加剤として、血液凝固第ＸＩＩＩ因子、プロテアーゼ抑制剤、塩化カルシウム、アルブミン、塩化ナトリウム、クエン酸ナトリウム、非イオン界面活性剤から選択される少なくとも一つを含む請求項１０から１３のいずれかに記載の人工皮膚用キット。
【請求項１５】
当該塩化カルシウムがトロンビンの添加剤としてトロンビン固定化生体吸収性支持体に含有される請求項１４に記載の人工皮膚用キット。
【請求項１６】
当該血液凝固第ＸＩＩＩ因子がフィブリノゲン成分を含む容器に含有される請求項１４に記載の人工皮膚用キット。
【請求項１７】
当該トロンビン固定化生体吸収性支持体が、生体吸収性支持体をトロンビンを含む溶液に浸漬する工程、及び該工程で得られた支持体を凍結乾燥する工程、を含む工程により作製されることを特徴とする請求項１０から１６のいずれかに記載の人工皮膚用キット。
【請求項１８】
（削除）
【請求項１９】
当該保湿用被覆材がシリコーンまたはポリウレタンからなる請求項１０に記載の人工皮膚用キット。
【請求項２０】
外傷、外科手術、熱傷などによる皮膚欠損部を修復可能な請求項１０から１７または１９のいずれかに記載の人工皮膚用キット。
【請求項２１】
有効成分としてトロンビンが固定化された生体吸収性支持体、有効成分としてフィブリノゲン成分が固定化された生体吸収性支持体、及び保湿用被覆剤を含む人工皮膚用キット。
【請求項２２】
当該生体吸収性支持体が、ポリグリコール酸、ポリ乳酸、グリコール酸と乳酸の共重合体からなる群より選択される材料を含む請求項２１に記載の人工皮膚用キット。
【請求項２３】
当該生体吸収性支持体が不織布に加工されていることを特徴とする請求項２１または２２に記載の人工皮膚用キット。
【請求項２４】
当該生体吸収性支持体がポリグリコール酸を材料とする不織布である請求項２１から２３のいずれかに記載の人工皮膚用キット。
【請求項２５】
添加剤として、血液凝固第ＸＩＩＩ因子、プロテアーゼ抑制剤、塩化カルシウム、アルブミン、塩化ナトリウム、クエン酸ナトリウム、非イオン界面活性剤から選択される少なくとも一つを含む請求項２１から２４のいずれかに記載の人工皮膚用キット。
【請求項２６】
当該塩化カルシウムがトロンビンの添加剤としてトロンビン固定化生体吸収性支持体に含有される請求項２５に記載の人工皮膚用キット。
【請求項２７】
当該非イオン界面活性剤がフィブリノゲン固定化生体吸収性支持体に含有される請求項２５に記載の人工皮膚用キット。
【請求項２８】
当該トロンビン固定化生体吸収性支持体又はフィブリノゲン固定化支持体が、生体吸収性支持体をトロンビン又はフィブリノゲンを含む溶液に浸漬する工程、及び該工程で得られた支持体を凍結乾燥する工程、を含む工程により作製されることを特徴とする請求項２１から２７のいずれかに記載の人工皮膚用キット。
【請求項２９】
（削除）
【請求項３０】
当該保湿用被覆材がシリコーンまたはポリウレタンからなる請求項２１に記載の人工皮膚用キット。
【請求項３１】
外傷、外科手術、熱傷などによる皮膚欠損部を修復可能な請求項２１から２８または３０のいずれかに記載の人工皮膚用キット。
【請求項３２】
有効成分としてトロンビンを含有する容器、有効成分としてフィブリノゲン成分を含有する容器、生体吸収性支持体、及び保湿用被覆剤を含む人工皮膚用キット。
【請求項３３】
当該生体吸収性支持体が、ポリグリコール酸、ポリ乳酸、グリコール酸と乳酸の共重合体からなる群より選択される材料を含む請求項３２に記載の人工皮膚用キット。
【請求項３４】
当該生体吸収性支持体が不織布に加工されていることを特徴とする請求項３２または３３に記載の人工皮膚用キット。
【請求項３５】
当該生体吸収性支持体がポリグリコール酸を材料とする不織布である請求項３２から３４のいずれかに記載の人工皮膚用キット。
【請求項３６】
添加剤として、血液凝固第ＸＩＩＩ因子、プロテアーゼ抑制剤、塩化カルシウム、アルブミン、塩化ナトリウム、クエン酸ナトリウム、非イオン界面活性剤から選択される少なくとも一つを含む請求項３２から３５のいずれかに記載の人工皮膚用キット。
【請求項３７】
当該塩化カルシウムがトロンビンの添加剤としてトロンビンを含有する容器に含有される請求項３６に記載の人工皮膚用キット。
【請求項３８】
当該血液凝固第ＸＩＩＩ因子がフィブリノゲンを含有する容器に含有される請求項３６に記載の人工皮膚用キット。
【請求項３９】
（削除）
【請求項４０】
当該保湿用被覆材がシリコーンまたはポリウレタンからなる請求項３２に記載の人工皮膚用キット。
【請求項４１】
外傷、外科手術、熱傷などによる皮膚欠損部を修復可能な請求項３２から３８または４０のいずれかに記載の人工皮膚用キット。
【手続補正書】
【提出日】平成23年12月20日(2011.12.20)
【手続補正１】
【補正対象書類名】特許請求の範囲
【補正対象項目名】全文
【補正方法】変更
【補正の内容】
【特許請求の範囲】
【請求項１】
有効成分としてトロンビン成分、フィブリノゲン成分及び基材として生体吸収性支持体からなる層と、保湿用被覆材からなる層を積層して構成されることを特徴とする創傷被覆材。
【請求項２】
（１）トロンビン固定化生体吸収性支持体とフィブリノゲン成分、（２）トロンビン固定化生体吸収性支持体とフィブリノゲン固定化生体吸収性支持体、または（３）トロンビン成分、フィブリノゲン成分および生体吸収性支持体、から選択されるいずれか一つの構成に、保湿用被覆材を加えてなり、トロンビン成分とフィブリノゲン成分が使用直前まで隔離されていることを特徴とする請求項１に記載の創傷被覆材。
【請求項３】
当該生体吸収性支持体が、ポリグリコール酸、ポリ乳酸、グリコール酸と乳酸の共重合体からなる群より選択される材料を含む請求項１または２に記載の創傷被覆材。
【請求項４】
当該生体吸収性支持体が不織布に加工されていることを特徴とする請求項１から３のいずれかに記載の創傷被覆材。
【請求項５】
当該生体吸収性支持体がポリグリコール酸を材料とする不織布である請求項１から４のいずれかに記載の創傷被覆材。
【請求項６】
添加剤として、血液凝固第XIII因子、プロテアーゼ抑制剤、塩化カルシウム、アルブミン、塩化ナトリウム、クエン酸ナトリウム、非イオン界面活性剤から選択される少なくとも一つを含む請求項１から５のいずれかに記載の創傷被覆材。
【請求項７】
当該保湿用被覆材がシリコーンまたはポリウレタンからなる請求項１に記載の創傷被覆材。
【請求項８】
外傷、外科手術、熱傷などによる皮膚欠損部を修復可能な請求項１から７のいずれかに記載の創傷被覆材。
【請求項９】
有効成分としてトロンビンが固定化された生体吸収性支持体、有効成分としてフィブリノゲン成分を含む容器、及び保湿用被覆材を含む創傷被覆材用キット。
【請求項１０】
当該生体吸収性支持体が、ポリグリコール酸、ポリ乳酸、グリコール酸と乳酸の共重合体からなる群より選択される材料を含む請求項９に記載の創傷被覆材用キット。
【請求項１１】
当該生体吸収性支持体が不織布に加工されていることを特徴とする請求項９または１０に記載の創傷被覆材用キット。
【請求項１２】
当該生体吸収性支持体がポリグリコール酸を材料とする不織布である請求項９から１１のいずれかに記載の創傷被覆材用キット。
【請求項１３】
添加剤として、血液凝固第XIII因子、プロテアーゼ抑制剤、塩化カルシウム、アルブミン、塩化ナトリウム、クエン酸ナトリウム、非イオン界面活性剤から選択される少なくとも一つを含む請求項９から１２のいずれかに記載の創傷被覆材用キット。
【請求項１４】
当該塩化カルシウムがトロンビンの添加剤としてトロンビン固定化生体吸収性支持体に含有される請求項１３に記載の創傷被覆材用キット。
【請求項１５】
当該血液凝固第XIII因子がフィブリノゲン成分を含む容器に含有される請求項１３に記載の創傷被覆材用キット。
【請求項１６】
当該トロンビン固定化生体吸収性支持体が、生体吸収性支持体をトロンビンを含む溶液に浸漬する工程、及び該工程で得られた支持体を凍結乾燥する工程、を含む工程により作製されることを特徴とする請求項９から１５のいずれかに記載の創傷被覆材用キット。
【請求項１７】
当該保湿用被覆材がシリコーンまたはポリウレタンからなる請求項９に記載の創傷被覆材用キット。
【請求項１８】
外傷、外科手術、熱傷などによる皮膚欠損部を修復可能な請求項９から１７のいずれかに記載の創傷被覆材用キット。
【請求項１９】
有効成分としてトロンビンが固定化された生体吸収性支持体、有効成分としてフィブリノゲン成分が固定化された生体吸収性支持体、及び保湿用被覆剤を含む創傷被覆材用キット。
【請求項２０】
当該生体吸収性支持体が、ポリグリコール酸、ポリ乳酸、グリコール酸と乳酸の共重合体からなる群より選択される材料を含む請求項１９に記載の創傷被覆材用キット。
【請求項２１】
当該生体吸収性支持体が不織布に加工されていることを特徴とする請求項１９または２０に記載の創傷被覆材用キット。
【請求項２２】
当該生体吸収性支持体がポリグリコール酸を材料とする不織布である請求項１９から２１のいずれかに記載の創傷被覆材用キット。
【請求項２３】
添加剤として、血液凝固第XIII因子、プロテアーゼ抑制剤、塩化カルシウム、アルブミン、塩化ナトリウム、クエン酸ナトリウム、非イオン界面活性剤から選択される少なくとも一つを含む請求項１９から２２のいずれかに記載の創傷被覆材用キット。
【請求項２４】
当該塩化カルシウムがトロンビンの添加剤としてトロンビン固定化生体吸収性支持体に含有される請求項２３に記載の創傷被覆材用キット。
【請求項２５】
当該非イオン界面活性剤がフィブリノゲン固定化生体吸収性支持体に含有される請求項２３に記載の創傷被覆材用キット。
【請求項２６】
当該トロンビン固定化生体吸収性支持体又はフィブリノゲン固定化支持体が、生体吸収性支持体をトロンビン又はフィブリノゲンを含む溶液に浸漬する工程、及び該工程で得られた支持体を凍結乾燥する工程、を含む工程により作製されることを特徴とする請求項１９から２５のいずれかに記載の創傷被覆材用キット。
【請求項２７】
当該保湿用被覆材がシリコーンまたはポリウレタンからなる請求項１９に記載の創傷被覆材用キット。
【請求項２８】
外傷、外科手術、熱傷などによる皮膚欠損部を修復可能な請求項１９から２７のいずれかに記載の創傷被覆材用キット。
【請求項２９】
有効成分としてトロンビンを含有する容器、有効成分としてフィブリノゲン成分を含有する容器、生体吸収性支持体、及び保湿用被覆剤を含む創傷被覆材用キット。
【請求項３０】
当該生体吸収性支持体が、ポリグリコール酸、ポリ乳酸、グリコール酸と乳酸の共重合体からなる群より選択される材料を含む請求項２９に記載の創傷被覆材用キット。
【請求項３１】
当該生体吸収性支持体が不織布に加工されていることを特徴とする請求項２９または３０に記載の創傷被覆材用キット。
【請求項３２】
当該生体吸収性支持体がポリグリコール酸を材料とする不織布である請求項２９から３１のいずれかに記載の創傷被覆材用キット。
【請求項３３】
添加剤として、血液凝固第XIII因子、プロテアーゼ抑制剤、塩化カルシウム、アルブミン、塩化ナトリウム、クエン酸ナトリウム、非イオン界面活性剤から選択される少なくとも一つを含む請求項２９から３２のいずれかに記載の創傷被覆材用キット。
【請求項３４】
当該塩化カルシウムがトロンビンの添加剤としてトロンビンを含有する容器に含有される請求項３３に記載の創傷被覆材用キット。
【請求項３５】
当該血液凝固第XIII因子がフィブリノゲンを含有する容器に含有される請求項３３に記載の創傷被覆材用キット。
【請求項３６】
当該保湿用被覆材がシリコーンまたはポリウレタンからなる請求項２９に記載の創傷被覆材用キット。
【請求項３７】
外傷、外科手術、熱傷などによる皮膚欠損部を修復可能な請求項２９から３６のいずれかに記載の創傷被覆材用キット。
【国際調査報告】
2010143711.tif 000004
2010143711.tif 000005
2010143711.tif 000006
2010143711.tif 000007
2010143711.tif 000008